Si량을 비교적 많이 포함하는 강판을 이용해 열간 프레스 성형을 행하여 강 부재를 제조하는 방법으로서, 열간 프레스 성형 조건을 좁은 범위로 제어하지 않아도, 해당 열간 프레스 성형 도중의 산화 스케일의 탈락·박리가 안정되고 또한 확실히 억제되어 양호하게 열간 프레스 성형할 수 있는 방법을 확립한다. 상기 강판은, 질량 비율로, C: 0.15% 이상 0.35% 이하, Si: 1.0% 이상 3.0% 이하, Mn: 1.0% 이상 3.0% 이하, Al: 0% 초과 0.10% 이하, Ti: ([N]×48/14)% 이상 0.10% 이하, 단, 상기 [N]은 강판 중의 N량을 나타낸다, 및 B: 5ppm 이상 50ppm 이하, P: 0% 초과 0.015% 미만, S: 0% 초과 0.010% 이하, N: 0% 초과 0.010% 이하를 포함하고, 잔부가 철 및 불가피 불순물이며, 강판 최표면으로부터 판 두께 방향으로 10μm 깊이까지의 평균 산소 농도가 0.70질량% 이상이다.
주어진 문장을 읽고 간략하게 요약해주세요.

문장: 
[ 발명의 명칭 ]
열간 성형용 강판 및 열간 프레스 성형 강 부재의 제조 방법STEEL PLATE FOR HOT FORMING AND MANUFACTURING METHOD OF HOT PRESS FORMED STEEL MEMBER
[ 기술분야 ]
본 발명은 열간 성형용 강판과 해당 열간 성형용 강판을 이용한 열간 프레스 성형 강 부재의 제조 방법에 관한 것이다.
[ 배경기술 ]
예를 들면 자동차용 강 부품의 충돌 안전성과 경량화의 양립을 달성하기 위해, 해당 강 부품을 구성하는 소재의 고강도화가 진행되고 있다.  한편, 상기 강 부품을 제조함에 있어서는, 이용하는 강판에 높은 가공성이 요구된다.  그러나, 고강도화된 강판에 대하여 냉간 가공, 예를 들면 냉간 프레스 성형을 실시하는 경우, 프레스 성형 하중이 증대되거나, 치수 정밀도가 현저하게 열화되는 등의 문제가 있다.상기 문제를 해결하는 방법으로서, 소재인 강판을 가열한 상태에서 프레스 성형하여, 성형과 고강도화를 동시에 실현시켜 강 부재를 얻는 열간 프레스 성형법이 있다.  이 방법에서는, 고온 상태에 있는 강판을 펀치나 다이와 같은 금형에 의해 성형함과 더불어, 성형 하사점(下死點)에서 유지 냉각하는 것에 의해, 강판으로부터 상기 금형으로의 발열(拔熱) 급냉을 행하여, 소재의 담금질을 실시한다.  이와 같은 성형법을 실시하는 것에 의해, 치수 정밀도가 좋고, 또한 고강도인 성형품을 얻을 수 있다.  나아가서는, 냉간으로 동일한 강도 클래스의 강 부재를 성형하는 경우와 비교하여, 성형 하중을 저감할 수 있다.그러나 상기 방법에서는, 강판 표면에 형성된 스케일이 열간 프레스 성형 시에 탈락하여, 금형에 부착되어 금형이 오염되거나, 탈락한 스케일이 강판 표면에 눌러넣어져 강 부재의 표면에 흠집이 생긴다는 것과 같은 문제가 있다.상기 문제를 해결한 기술로서, 예를 들면 특허문헌 1에는, 강판 표층부에 있어서의 Si 및 Al의 함유량을 강판 내부에 비해서 높게 하는 것에 의해, 열처리 시의 고온 가열에 있어서의 스케일의 생성을 억제할 수 있다는 것; 및 상기 강판 표층부를 형성하기 위해서는, 열간 압연 공정 및 소둔 공정에 있어서의 여러 조건을 호적화하는 것이 좋다는 것;이 기재되어 있다.  특허문헌 2에는, 열간 가공에 제공하는 강판의 Cr 함유량을 1.0% 초과로 하면 가열 중의 스케일 생성이 억제되고, 또한 강판의 S 함유량을 0.001% 이하로 저감함으로써 열간에서의 스케일 밀착성이 향상되어, 결과적으로 열간 가공에 있어서의 스케일 박리량이 현저하게 저감된다는 것이 나타나 있다.특허문헌 3에는, 강판 조성에 있어서, S 함유량을 0.001% 이하로 저감하고, 또한 0.0002% 이상의 희토류 원소를 함유시키면, 생성된 스케일의 밀착성이 향상된다는 것이 나타나 있다.  특허문헌 4에는, 강판 조성에 있어서, S 함유량을 0.001% 이하로 저감함으로써 생성된 스케일의 밀착성이 향상되고, 또한 0.2% 이상의 Al을 함유시킴으로써 스케일의 성장이 억제되어, 결과적으로 열간 가공에 있어서의 스케일 박리량이 저감된다는 것이 나타나 있다.그런데 합금 원소 중에서도, Si는 연성을 확보하면서 고강도화를 도모하는 데 유효한 원소이다.  따라서 강도-연성 밸런스가 우수한 강판으로서 Si 함유량을 높인 강판이 이용된다.  또한 Si는, 열간 프레스에 의한 강 부재의 제조에 있어서, 성형 과정에서 생성되는 마텐자이트의 자기 템퍼링을 억제하는 우수한 효과를 발휘하여, 강 부재의 경도 격차 저감에도 유용한 원소이다.  그러나 상기 특허문헌 1∼4는 모두, 강판의 Si 함유량이 적어, 제조한 부재의 경도 안정성에 문제가 있다.특허문헌 5는, 강판 표면에, 면적률이 7% 이상으로 10개/10000μm2 이상인 오목부를 분산시키는 것, 또한 특허문헌 6에서는, 강판 표면을, 단면 관찰에 의한 표면 선길이 L1과 직선 선길이 L2, 표면 선길이 비 R로 한 경우에, R=L1/L2×100≥110%를 만족시키는 요철을 갖는 형상으로 해서, 그 오목부에 열간 프레스 시에 스케일의 저부가 파고 들어가 지철 계면에 스케일이 밀착되어, 열간 프레스 시의 스케일 박리를 방지할 수 있다는 것이 나타나 있다.  또한, 상기 특허문헌 5나 특허문헌 6에서는, 상기의 강판 표면을 형성하기 위해, 산세에 의한 용삭량을 20μm 이하로 하는 것, 즉 지철이 균일하게 용해될 때까지 산세를 충분히 행함이 없이, 산세판의 표면에 오목부가 잔존한 상태로 하는 것에 의해, 스케일의 물리적 밀착성을 높이는 것이 나타나 있다.  한편, 특허문헌 5 및 6의 실시예에서 사용하는 강판은 Si 함유량이 적거나, Mn 함유량이 낮아져 있는데, Mn 함유량이 낮으면, 열간 프레스 후의 부재 경도 격차가 커진다는 것과 같은 문제가 있다.상기 특허문헌 1∼6 중 어느 기술도, 열간 프레스 시의 스케일 생성 억제에 의해 스케일 탈락·박리를 억제하는 기술이지만, 실조업에 있어서의 열간 프레스 성형에서는 가열 온도나 가열 시간 등의 변동이 있다.  따라서, 열간 프레스 성형 조건에 따라서는, 스케일 탈락·박리가 생길 수 있는 경우가 있다.  특히, 상기 열간 프레스 성형 조건을 엄격하게 제어할 필요가 있는 부위에서는, 상기 기술만으로 확실히 스케일의 탈락·박리를 방지할 수 없다는 것과 같은 문제점이 있다.
[ 선행기술문헌 ]

[ 특허문헌 ]
일본 특허공개 2011-099149호 공보일본 특허공개 2010-174302호 공보일본 특허공개 2010-174306호 공보일본 특허공개 2010-174307호 공보일본 특허공개 2008-240046호 공보일본 특허공개 2008-240047호 공보
[ 발명의 개요 ]

[ 해결하려는 과제 ]
본 발명은 상기와 같은 사정에 주목하여 이루어진 것으로, 그 목적은, Si량을 많이 포함하는 강판을 이용해 열간 프레스 성형을 행하여 강 부재를 제조하는 방법으로서, 열간 프레스 성형 조건을 좁은 범위로 제어하지 않아도, 해당 열간 프레스 성형 도중의 스케일 탈락·박리가 확실히 억제되어 양호하게 열간 프레스 성형할 수 있고, 외관 성상이 우수한 강 부재를 제조할 수 있는 방법, 나아가서는 해당 방법에 유용한 열간 성형용 강판을 제공하는 것에 있다.
[ 과제의 해결 수단 ]
상기 과제를 해결할 수 있었던 본 발명의 열간 성형용 강판은,질량 비율로,C: 0.15% 이상 0.35% 이하,Si: 1.0% 이상 3.0% 이하,Mn: 1.0% 이상 3.0% 이하,Al: 0% 초과 0.10% 이하,Ti: ([N]×48/14)% 이상 0.10% 이하, 단, 상기 [N]은 강판 중의 N량을 나타낸다,B: 5ppm 이상 50ppm 이하,P: 0% 초과 0.015% 미만,S: 0% 초과 0.010% 이하, 및N: 0% 초과 0.010% 이하를 포함하고, 잔부가 철 및 불가피 불순물이며, 강판 최표면으로부터 판 두께 방향으로 10μm 깊이까지의 평균 산소 농도가 0.70질량% 이상인 점에 특징을 갖는다.본 발명의 바람직한 실시형태에 있어서, 상기 강판 최표면으로부터 판 두께 방향으로 10μm 깊이까지의 평균 산소 농도는 0.85질량% 이상이다.상기 열간 성형용 강판은, 추가로 다른 원소로서, 질량 비율로,Cr: 0% 초과 1.0% 이하,Mo: 0% 초과 0.5% 이하, 및V, Nb 및 W 중 1종 이상: 0% 초과 0.5% 이하로 이루어지는 군으로부터 선택되는 1종 이상의 원소를 포함하는 것이 바람직하다.본 발명에는, 상기 열간 성형용 강판을 이용하여 열간 프레스 성형 강 부재를 제조하는 방법도 포함된다.  해당 제조 방법은, 상기 열간 성형용 강판을 가열하여 열간 프레스 성형하는 것에 의해 강 부재를 제조하는 방법으로서, 상기 가열을 가열 온도 1100℃ 이하에서 행하고, 또한 가열 개시로부터 열간 프레스 성형 종료까지의 사이의, 산화성 분위기이면서 800℃ 이상의 체재 시간을 40초 이하로 하고, 또한 상기 열간 프레스 성형의 개시 온도를 600℃ 이상으로 하는 점에 특징을 갖는다.
[ 발명의 효과 ]
본 발명에 의하면, Si량이 비교적 높은 강판을 이용한 열간 프레스 성형에 있어서, 열간 프레스 성형 조건을 좁은 범위로 제어하지 않아도, 해당 열간 프레스 성형 도중의 스케일의 탈락·박리를 확실히 억제할 수 있어, 양호하게 열간 프레스 성형할 수 있다.  그 결과, 강 부재로서, 외관에 누름 흠집 등 없이 미려하면서 고강도인 것이 얻어진다.  또한, 금형의 오염도 억제되기 때문에, 금형 손질의 횟수를 대폭으로 줄이는 것도 가능해진다.
[ 도면의 간단한 설명 ]
도 1은 실시예에 있어서의 글로 방전 발광 분석법(Glow　Discharge　Optical　Emission　Spectrometry, GDOES)의 측정 결과를 나타내고, a는 표 2의 강판 No. 2, b는 표 2의 강판 No. 1의 각 결과를 나타낸다.도 2는 강판의 표층을 포함하는 판 두께 방향 단면의 SEM(Scanning　Electron　Microscope) 사진이고, a는 표 2의 강판 No. 2, b는 표 2의 강판 No. 1의 각 사진을 나타낸다.도 3은 실시예에 있어서의 열간 성형 시험에서 이용한 열간 가공 재현 시험 장치의 개략 측면도이다.도 4는 실시예에 있어서의 열간 성형 시험에서의 가열·냉각 패턴을 나타낸 도면이다.도 5는 실시예에 있어서의 강 부재 표면의 사진이고, a는 표 3-1의 실험 No. 11B, b는 표 3-1의 실험 No. 11A의 각 강 부재의 사진을 나타낸다.도 6은 실시예에 있어서의 열간 프레스 성형 조건과 스케일 밀착성의 관계를 나타낸 도이고, A는 강판 No. 2를 사용한 경우, B는 강판 No. 3을 사용한 경우, C는 강판 No. 1을 사용한 경우를 나타낸다.
[ 발명을 실시하기 위한 구체적인 내용 ]
본 발명자들은, 상기 과제를 해결하기 위해, 우선 열간 프레스 성형에 이용하는 강판에 주목하여 예의 연구를 행했다.  그 결과, 강판의 내부, 구체적으로는 강판 최표면으로부터 판 두께 방향으로 깊이 10μm까지의 영역에 산화물이 존재하는 상태, 즉 내부 산화층을 갖는, 구체적으로는 입계와 입내 중 적어도 한쪽에 산화물이 존재하는 상태로 하면 된다는 사상에 상도하여, 본 발명을 완성하기에 이르렀다.  이하에서는, 열간 프레스 성형에 이용하는 강판을 「블랭크」라고 하는 경우가 있다.  또한 이하에서는, 상기 강판 최표면으로부터 판 두께 방향으로 깊이 10μm까지의 영역을 「표층」이라고 하는 경우가 있다.상기 내부 산화층을 갖는 강판을 대기 중 등의 산화성 분위기 중에서 고온에 노출시키면, 내부 산화층을 포함하는 표층이 전면적으로 산화 스케일층으로 변화한다.  그때, 내부 산화층을 구성하고 있던 산화물, 구체적으로는 Si나 Mn 등의 원소를 포함하는 내부 산화 입자가 지철과의 계면에 응집되어 간다.  이 지철의 계면에 응집된 내부 산화 입자가 지철과 산화 스케일의 밀착성을 높이고, 그 결과, 열간 프레스 성형 시의 산화 스케일의 박리·이탈이 억제된다고, 즉 스케일 고온 밀착성을 향상시킬 수 있다고 추정된다.본 발명에서는, 상기 내부 산화의 정도를 파악하기 위해, 강판 최표면으로부터 판 두께 방향으로 10μm 깊이까지의 평균 산소 농도를 지표로 했다.  이하, 이 「강판 최표면으로부터 판 두께 방향으로 10μm 깊이까지의 평균 산소 농도」를 「표층 산소 농도」라고 한다.  이 표층 산소 농도를 지표로 하는 이유는, 후술하는 실시예에 나타내는 바와 같이, 강판 최표면으로부터 판 두께 방향으로 10μm 깊이까지의 영역의 산소 농도가 고온에서의 산화 스케일의 밀착성 향상에 기여하고 있다고 판단했기 때문이다.본 발명에서는, 여러 가지의 표층 산소 농도를 갖는 강판을 이용하여, 열간 프레스 성형을 행하고, 얻어진 강 부재의 표면 성상을 후술하는 실시예에 나타내는 바와 같이 육안으로 관찰하여, 강판의 표층 산소 농도와 얻어진 강 부재의 표면 성상의 관계를 조사했다.  그 결과, 상기 표층 산소 농도를 0.70질량% 이상으로 하면, 열간 프레스 성형 조건을 좁은 범위로 제어하지 않아도, 열간 프레스 성형 시에 강판 표면으로부터의 스케일 탈락·박리가 확실히 억제되어, 얻어지는 강 부재는 양호한 외관을 나타낸다는 것을 발견했다.  상기 표층 산소 농도는, 바람직하게는 0.80질량% 이상, 보다 바람직하게는 0.85질량% 이상, 더 바람직하게는 0.85질량% 초과, 보다 더 바람직하게는 0.90질량% 이상이다.  해당 표층 산소 농도를 만족시키는 강판을 이용하여 얻어진 열간 프레스 강 부재는, 열간 프레스 후에, 종래부터 행해지고 있는 쇼트 블라스트 등의 수법으로 산화 스케일을 제거할 수 있고, 그 후의 용접이나 도장을 문제 없이 실시할 수 있다.한편, 상기 표층 산소 농도가 지나치게 높은 강판인 경우, 강 부재의 용접성이 악화된다.  이와 같은 관점에서, 상기 표층 산소 농도의 상한은 대략 1.30질량% 이하로 하는 것이 바람직하다.  상기 표층 산소 농도의 상한은, 보다 바람직하게는 1.20질량% 이하, 더 바람직하게는 1.10질량% 이하이다.상기 표층 산소 농도가 0.70질량% 미만인 경우이더라도, 가열 온도나 산화성 분위기하 또한 고온에서의 체재 시간 등의 열간 프레스 성형 조건을 한정된 좁은 범위 내로 제어하면, 스케일의 탈락·박리가 억제되는 경우도 있다.  그러나 전술한 바와 같이, 실조업에서의 열간 프레스 성형에서는 가열 온도나 가열 시간 등의 변동이 있어, 상기 좁은 조건 범위 내로 제어하는 것은 어렵다.  따라서 상기 표층 산소 농도가 0.70질량% 미만인 강판을 열간 프레스 성형에 이용한 경우에는, 확실히 스케일의 탈락·박리를 억제할 수 없다.상기 표층 산소 농도는, 후술하는 실시예에 나타내는 바와 같이, 글로 방전 발광 분석법에 의한 판 두께의 깊이 방향의 산소 농도 프로파일을 측정하여 구할 수 있다.상기 강판의 화학 성분 조성은 열간 프레스 성형을 양호하게 행하고, 또한 열간 프레스 성형에 의해 얻어지는 강 부재의 강도, 용접성 등의 특성을 확보하기 위해 이하와 같이 한다.  이하에 나타내는 화학 성분 조성에 있어서의 「%」는 「질량%」이고, 「ppm」은 「질량ppm」이다.C: 0.15% 이상 0.35% 이하고강도의 강 부재, 예를 들면 인장 강도: 1180MPa 이상의 강 부재를 얻기 위해, 강판의 C량을 0.15% 이상으로 한다.  C량은, 바람직하게는 0.17% 이상, 보다 바람직하게는 0.20% 이상이다.  한편, 강 부재의 용접성을 고려하면, C량의 상한은 0.35% 이하이다.  C량은, 바람직하게는 0.30% 이하, 보다 바람직하게는 0.25% 이하이다.Si: 1.0% 이상 3.0% 이하Si는 템퍼링 연화 저항을 높여, 고강도를 확보하는 데 필요한 원소이다.  또한, 전술한 바와 같이 강도를 저하시킴이 없이 연성을 향상시키는 효과를 갖고, 마텐자이트의 템퍼링 연화를 억제하여, 부재의 경도 격차를 저감하는 데에도 유효한 원소이다.  또한, Si량이 적으면 내부 산화층의 생성이 충분히 생기지 않아, 필요한 표층 산소 농도가 얻어지지 않는다.  이들 효과를 발휘시키기 위해, Si량을 1.0% 이상으로 한다.  Si량은, 바람직하게는 1.05% 이상, 보다 바람직하게는 1.10% 이상, 더 바람직하게는 1.14% 이상이다.  한편, Si량이 과잉이 되면, 강판의 표층 산소 농도도 과잉이 된다.  또한, 얻어지는 강 부재의 용접성이 악화된다.  따라서, Si량은 3.0% 이하로 한다.  Si량은, 바람직하게는 2.5% 이하, 보다 바람직하게는 2.0% 이하이다.Mn: 1.0% 이상 3.0% 이하Mn은 강판의 담금질성을 향상시켜, 고강도의 부재를 얻기 위해서 필요한 원소이다.  이 관점에서 Mn량은 1.0% 이상으로 한다.  Mn량은, 바람직하게는 1.1% 이상, 보다 바람직하게는 1.3% 이상, 더 바람직하게는 1.5% 이상, 보다 더 바람직하게는 1.8% 이상이다.  그러나, Mn량이 3.0%를 초과해도 그 효과가 포화되어 비용 상승의 요인이 된다.  따라서 본 발명에서는, Mn량을 3.0% 이하로 한다.  Mn량은, 바람직하게는 2.8% 이하, 보다 바람직하게는 2.5% 이하이다.Al: 0% 초과 0.10% 이하Al은 탈산을 위해서 이용하는 원소이고, Al량은 0.01% 이상 포함될 수 있다.  그러나 Al량이 증가하면, Ac3점 상승 효과가 커지고, 그 결과, 열간 프레스 시의 가열 온도를 높게 할 필요가 있어, 강판 표면에 산화물이 형성되기 쉬워진다.  또한 생산 효율도 나빠진다.  따라서, Al량은 0.10% 이하로 한다.  바람직하게는 0.050% 이하이다.Ti: ([N]×48/14)% 이상 0.10% 이하, 단, 상기 [N]은 강판 중의 N량을 나타낸다.  이하 동일.Ti는 N을 TiN으로 해서 고정하고, B를 고용 상태로 존재시켜 담금질성을 확보하는 데 유효한 원소이다.  이 관점에서, Ti량은 ([N]×48/14)% 이상 함유시킨다.  통상의 제강 공정에서의 강 중의 N 레벨을 고려하면, 바람직하게는 0.015% 이상이다.  한편, Ti량이 과잉이 되면, 강판 강도가 필요 이상으로 높아져, 절단·타발(打拔) 공구 수명의 저하, 결과적으로 비용 상승을 초래한다.  따라서, Ti량은 0.10% 이하로 한다.  Ti량은, 바람직하게는 0.07% 이하, 보다 바람직하게는 0.05% 이하이다.B: 5ppm 이상 50ppm 이하B는 강재의 담금질성을 향상시켜, 강 부재의 고강도화에 기여하는 원소이다.  이 효과를 발휘시키기 위해서는, 상기 양의 Ti를 함유시킴과 더불어 B를 5ppm 이상 함유시킨다.  B량은, 바람직하게는 15ppm 이상, 보다 바람직하게는 20ppm 이상이다.  한편, B가 과잉으로 포함되면, BN이 과잉으로 생성되어 인성의 열화를 초래한다.  따라서, B량은 50ppm 이하로 억제한다.  B량은, 바람직하게는 40ppm 이하, 보다 바람직하게는 35ppm 이하이다.본 발명에 따른 블랭크나 강 부재와 같은 강재의 성분은 상기한 바와 같고, 잔부는 철 및 예를 들면 P, S, N, O 등의 불가피 불순물이다.  불가피 불순물 중의 P나 S는, 용접성 등 확보의 관점에서, P: 0.015% 미만으로 저감하는 것이 바람직하고, 보다 바람직하게는 0.013% 이하, 더 바람직하게는 0.010% 이하이다.  또한 S: 0.010% 이하로 저감하는 것이 바람직하고, 보다 바람직하게는 0.008% 이하, 더 바람직하게는 0.005% 이하이다.  또한 N량이 과잉이 되면, 열간 성형 후의 인성이 열화되거나, 용접성 등의 열화를 초래하기 때문에, N량은 0.010% 이하로 억제하는 것이 바람직하고, 보다 바람직하게는 0.0080% 이하, 더 바람직하게는 0.0050% 이하이다.  또 O는, 표면 흠집의 원인이 되기 때문에, 0.010% 이하로 억제하는 것이 바람직하고, 보다 바람직하게는 0.008% 이하이다.또한, 본 발명의 효과를 저해하지 않는 범위에서, 추가로 그 밖의 원소로서, 하기 원소를 함유시킬 수 있다.Cr: 0% 초과 1.0% 이하, Mo: 0% 초과 0.5% 이하, 및 V, Nb 및 W 중 1종 이상: 0% 초과 0.5% 이하로 이루어지는 군으로부터 선택되는 1종 이상의 원소Cr은 강판의 담금질성을 향상시키는 데 유효한 원소이다.  또한, 프레스 전의 가열 시에 스케일이 발생하기 어려워진다는 것과 같은 우수한 내산화성의 확보에도 유효한 원소이다.  이들 효과를 발휘시키기 위해서는, Cr을 0.1% 이상 함유시키는 것이 바람직하다.  보다 바람직하게는 0.2% 이상이다.  그러나, Cr량이 과잉이 되면, 그 효과가 포화되어 비용 상승의 요인이 되기 때문에 Cr량은 1.0% 이하로 하는 것이 바람직하다.  Cr량은, 보다 바람직하게는 0.8% 이하, 더 바람직하게는 0.5% 이하이다.Mo는 강판의 담금질성을 향상시키기 위해서 유효한 원소이다.  이 효과를 발휘시키기 위해서는, Mo를 0.05% 이상 함유시키는 것이 바람직하다.  Mo량은, 보다 바람직하게는 0.10% 이상이다.  그러나, Mo량이 과잉이 되면, 그 효과가 포화되어 비용 상승의 요인이 되기 때문에 상한은 0.5% 이하로 하는 것이 바람직하다.  Mo량은, 보다 바람직하게는 0.4% 이하, 더 바람직하게는 0.3% 이하이다.V, Nb, W는 강판 중에 탄화물로서 존재함으로써, 열간 프레스를 위한 가열 시에 강판의 마이크로 조직이 조대화되는 것을 억제하는 효과를 가져, 강 부재의 인성의 향상에 유용하다.  이들 원소는 단독으로 함유시켜도 되고, 2종 이상을 함유시켜도 된다.  상기 효과를 충분히 발휘시키기 위해서는, 이들 원소의 합계량을 0.01% 이상으로 하는 것이 바람직하다.  상기 합계량은, 보다 바람직하게는 0.03% 이상이다.  그러나, 이들 원소가 과잉으로 포함되면, 그 효과가 포화되어 비용 상승의 요인이 되기 때문에, 이들 원소의 합계량은 0.5% 이하로 하는 것이 바람직하다.  해당 합계량은, 보다 바람직하게는 0.3% 이하, 더 바람직하게는 0.2% 이하이고, 보다 더 바람직하게는 0.1% 이하이다.강판의 제조 방법강판 표층의 입계와 입내 중 적어도 한쪽에 산화물을 적극적으로 존재시켜, 규정된 표층 산소 농도를 만족시키는 강판을 얻기 위해서는, (i) 열간 압연 후에 고온에서 권취를 행하는 것; 및 (ii) 산세에 있어서 산세 시간을 짧은 편으로 하는 것;을 수단으로서 들 수 있다.  이 (i), (ii)의 수단에 대하여 이하에 설명한다.상기 (i)에 대하여열간 압연을, 마무리 압연 온도: 예를 들면 850∼950℃에서 종료한 후, 권취 온도: 600℃ 이상에서 권취한다.  이와 같이 고온에서 권취하는 것에 의해 내부 산화층을 갖는 강판이 얻어진다.  상기 권취 온도는, 보다 바람직하게는 620℃ 이상, 더 바람직하게는 630℃ 이상, 보다 더 바람직하게는 650℃ 이상이다.  한편, 권취 온도가 지나치게 높으면, 강판의 내부 산화층이 지나치게 두꺼워진다.  이와 같은 강판을 이용하여 강 부재를 제조하면, 강 부재의 용접성 열화를 초래한다.  따라서, 상기 권취 온도의 상한은 대략 800℃ 이하로 하는 것이 좋다.상기 (ii)에 대하여Si량을 많이 함유시킨 강판의 경우, 예를 들면 일본 특허공개 2012-219366호 공보에 나타나는 바와 같이, 상기 권취 후에 행하는 산세는 일반적으로, 산세 시간을 길게 하는 등 해서 용해량을 증가시켜, 강판 표면뿐만 아니라 입계 산화물 등을 포함하는 내부 산화층도 제거한다.  그러나 본 발명에서는, 상기 고온 권취에 의해 형성된 내부 산화층을 적극적으로 남기는 관점에서, 산세를 필요 최소한으로 억제한다.  산세 시간을 짧게 하는 점에서 본 발명은 종래 기술과 상이하다.상기 산세 조건으로서 예를 들면, 산세액의 산의 종류: 염산, 황산, 질산이나, 질산을 포함하는 혼산; 산 농도: 5∼30질량%; 산세액의 온도: 50∼100℃;로 하는 것을 들 수 있다.  산세 조건을 설정함에 있어서는, 내부 산화층이 제거되지 않는 산세 조건 범위를 파악하기 위해 산세 조건, 구체적으로는 상기 산세액의 산의 종류, 산 농도, 산세액의 온도, 산세 시간 등과, 산세 후의 내부 산화층의 잔존량의 관계를 미리 확인하는 것이 바람직하다.한편, 내부 산화층의 용해·제거를 억제하는 방법으로서, 강판 표면에 흡착되어, 과잉 산세를 억제하는 물질인 인히비터를 산세액에 가하는 것이 생각된다.  그러나 내부 산화층을 갖는 강판의 경우, 이 방법은 유효하지 않다는 것을 다음에 설명한다.  통상, 상기 인히비터는, 산세 공정에 있어서 강판 표면의 산화 스케일층만을 제거하여, 지철의 용해를 최대한 억제하기 위해서 첨가된다.  내부 산화층을 갖지 않는 강판, 예를 들면 권취 온도를 낮게 함으로써 얻어진 강판을, 인히비터를 포함하는 산세액으로 산세하는 경우, 강판 표면의 산화 스케일층이 제거되면, 상기 인히비터가 지철 표면에 흡착되는 것에 의해 지철의 용해가 억제된다.  한편, 내부 산화층을 갖는 강판을 인히비터 첨가의 산세액으로 산세하는 경우, 인히비터가 첨가되어 있어도, 지철의 입계에 산화물 입자가 존재하기 때문에 입계가 산에 침식되기 쉽고, 산세액에 침지시킨 상태로 필요 이상으로 방치하면, 유용한 내부 산화층까지 용해·제거된다.  즉, 내부 산화층의 용해·제거를 억제하는 방법으로서, 과잉 산세의 억제에 일반적으로 사용되는 인히비터를 첨가하는 방법으로는 불충분하고, 전술한 바와 같이, 산세 조건과 산세 후의 내부 산화층의 잔존량의 관계를 미리 파악한 다음, 산세 조건을 결정하는 것이 좋다.본 발명의 강판에는, 산세하여 얻어지는 열간 압연한 그대로의 것이나; 추가로 냉간 압연을 행하여 얻어지는 냉연 강판; 해당 냉연 강판에 추가로 소둔을 실시하여 얻어지는 강판;이 포함된다.강 부재의 제조 방법상기 표층 산소 농도가 제어된 강판을 열간 프레스 성형에 이용하는 것에 의해 스케일의 탈락·박리가 억제되지만, 해당 스케일의 탈락·박리를 확실히 억제하기 위해서는, 열간 프레스 성형 시의 조건을 하기와 같이 제어할 필요가 있다.가열 온도 T1: 1100℃ 이하열간 프레스 성형 전의 가열 온도 T1이 지나치게 높으면, 스케일이 생기기 쉬워지기 때문에, 규정의 강판을 이용해도 스케일의 탈락이 생기기 쉬워진다.  따라서 본 발명에서는, 상기 가열 온도 T1을 1100℃ 이하로 한다.  바람직하게는 1050℃ 이하, 보다 바람직하게는 1000℃ 이하, 더 바람직하게는 980℃ 이하, 보다 더 바람직하게는 950℃ 이하이다.  한편, 조직을 마텐자이트 단일화하여, 강 부재의 고강도를 확보하기 위해서는, 상기 가열 온도를 850℃ 이상으로 하는 것이 바람직하고, 보다 바람직하게는 880℃ 이상이다.가열 분위기는 산화성 분위기, 환원성 분위기 또는 비산화성 분위기여도 된다.  상기 가열 온도에서의 유지는 없어도 되지만, 가열 분위기가 산화성 분위기인 경우, 후술하는 「산화성 분위기이면서 800℃ 이상의 체재 시간」이 40초 이하가 되는 범위로 유지해도 된다.  가열 시의 분위기가 환원성 분위기 또는 비산화성 분위기인 경우는, 상기 체재 시간의 제한에 의존하지 않고, 15분 이하의 범위 내로 유지해도 된다.  또한, 실온으로부터 상기 가열 온도까지 승온시키는 속도도, 가열 분위기가 산화성 분위기인 경우는, 상기 체재 시간이 40초 이하의 범위 내이면 특별히 한정되지 않고, 가열 분위기가 환원성 분위기 또는 비산화성 분위기인 경우는, 특별히 한정되지 않는다.가열 개시로부터 열간 프레스 성형 종료까지의 사이의, 산화성 분위기이면서 800℃ 이상의 체재 시간: 40초 이하지철과 스케일의 밀착성이 높아도, 산화성 분위기에 있어서의 고온에서의 체재 시간이 지나치게 길면, 산화 스케일이 두꺼워져, 스케일 내에서 균열이 생겨 스케일이 탈락하기 쉬워진다고 생각된다.  따라서 본 발명에서는, 열간 프레스 성형에 있어서의 가열 개시로부터 열간 프레스 성형 종료까지의 사이의, 산화성 분위기이면서 800℃ 이상의 체재 시간을 40초 이하로 정했다.  해당 체재 시간은, 바람직하게는 35초 이하, 보다 바람직하게는 32초 이하, 더욱이 30초 이하, 더욱이 25초 이하, 더욱이 22초 이하인 것이 바람직하고, 특히 바람직하게는 20초 이하이다.  한편, 내부 산화층을 계면에 응집시키는 관점에서, 상기 체재 시간의 하한은 5초 정도가 된다.상기 체재 시간의 제한은 분위기가 산화성 분위기인 경우를 대상으로 하고, 비산화성 분위기 또는 환원성 분위기인 경우는 대상이 아니다.  이 비산화성 분위기 또는 환원성 분위기인 경우, 가열 중에 전면적인 산화 스케일의 생성은 거의 생기지 않기 때문이다.  따라서 예를 들면, 가열 개시로부터 상기 가열 온도에 도달, 더욱이 해당 가열 온도에서 유지하는 경우이고, 이 유지까지가 비산화성 분위기 또는 환원성 분위기이며, 그 후 강판이 대기 분위기에 노출되는 경우에는, 이 대기 분위기에 노출된 시점, 즉 산화성 분위기에 노출된 시점이 상기 체재 시간의 개시 시점이 된다.열간 프레스 성형의 개시 온도: 600℃ 이상열간 프레스 성형의 개시 온도, 즉 최초의 성형에 있어서 블랭크의 일부가 처음으로 금형에 접촉한 타이밍에서의 블랭크의 온도가 지나치게 낮으면, 스케일 자체의 연성이 부족해져, 이 경우도 성형 도중에 스케일 탈락이 생긴다고 생각된다.  이하에서는, 상기 열간 프레스 성형의 개시 온도를 「성형 개시 온도」라고 하는 경우가 있다.  본 발명에서는, 이 성형 개시 온도를 600℃ 이상으로 한다.  성형 개시 온도는, 바람직하게는 650℃ 이상, 보다 바람직하게는 680℃ 이상이다.  한편, 상기 성형 개시 온도의 상한은, 예를 들면 800℃ 이하로 할 수 있다.열간 프레스 성형에 있어서의 상기 이외의 조건은 특별히 한정되지 않는다.  열간 프레스 성형은 1회만 행하는 것 외, 복수회 행해도 된다.  성형 시 하사점 유지는 프레스 생산성의 관점에서 15초 이하이고 0초, 즉 하사점 유지 없음을 포함하는 범위 내에서 행해도 된다.  또한 이형 후의 냉각은 특별히 따지지 않고, 예를 들면 자연 방냉으로 할 수 있다.본원은 2013년 12월 25일에 출원된 일본 특허출원 제2013-267835호에 기초하는 우선권의 이익을 주장하는 것이다.  2013년 12월 25일에 출원된 일본 특허출원 제2013-267835호의 명세서의 전체 내용이 본원의 참고를 위해 원용된다.실시예이하, 실시예를 들어 본 발명을 보다 구체적으로 설명하지만, 본 발명은 물론 하기 실시예에 의해 제한을 받는 것은 아니고, 전·후기의 취지에 적합할 수 있는 범위에서 적당히 변경을 가하여 실시하는 것도 물론 가능하며, 그들은 모두 본 발명의 기술적 범위에 포함된다.실시예 1실시예 1에서는 강판의 평가를 다음과 같이 행했다.  표 1에 나타내는 화학 성분 조성의 강재를 전로에서 용제하고, 연속 주조로 230mm 두께의 슬래브를 제작하여, 열간 압연을 행했다.  열간 압연에서는, 상기 슬래브를 가열로에서 1250℃까지 가열하고 나서 조(粗)압연, 마무리 압연을 행하여 판 두께 2.3mm로 한 후, 표 2에 나타내는 권취 온도까지 냉각하여 코일상으로 권취했다.  그 후에 산세를 행했다.  산세액은, 표 2에 나타내는 바와 같이 모두, 농도 10질량%이고 액온: 83℃인 염산을 이용했다.산세 공정에서는, 우선 예비 실험으로서, 열연 후의 강판으로부터 50mm 각의 시험편을 잘라내고, 래버러토리 실험실에 있어서, 산세액으로서 농도 10질량%이고 액온이 83℃인 염산을 이용하여, 산세 시간을 여러 가지 변화시키는 것에 의해, 산세 시간과 내부 산화층의 잔존 정도의 관계를 구했다.  상기 내부 산화층의 잔존 정도는 산세 전후의 질량 변화와 단면 관찰에 의해 확인했다.  그 결과, 산세 시간 30초에서는 산화 스케일만의 제거가 확인되고, 86초에서는 산화 스케일뿐만 아니라 내부 산화층 자체도 모두 제거되는 것을 확인했다.  이들을 확인한 다음, 산세 시간을 표 2에 나타내는 바와 같이 변경하여, 강판 표면에 생성된 산화 스케일을 제거함과 더불어, 내부 산화층의 잔존 정도를 변화시켰다.상기 산세 후에는 판 두께 1.4mm가 될 때까지 냉간 압연을 행하여, 냉간 압연한 그대로의 강판을 얻었다.상기 냉간 압연한 그대로의 강판을 이용하여, 표층 산소 농도의 측정과, 열간에서의 스케일 밀착성 평가를 위한 열간 성형 시험을 하기의 요령으로 행했다.표층 산소 농도의 측정표층 산소 농도, 즉 「강판 최표면으로부터 판 두께 방향으로 10μm 깊이까지의 평균 산소 농도」의 측정은 글로 방전 발광 분석법으로 행했다.  해당 분석은 SPECTRUMA　ANALYTIK　GmbH제의 기종명: GDA750을 이용하여 행했다.  측정 조건은, 측정 대상을 강판 표면의 직경 4mm의 영역으로 하고, 전력 50W, 2.5헥토파스칼의 아르곤 가스 중, 글로 방전원(무수 GDS, 무수 Glow Discharge Spectrometry)-Spectruma Analytik-Grimm형을 사용, 측정 펄스는 50%로 했다.상세하게는, 표층 산소 농도는, 상기 냉간 압연한 그대로의 강판의 폭 중앙부로부터 잘라낸 시험편의 깊이 방향의 산소의 농도 프로파일을 구하여 최표면, 즉 깊이 0μm로부터 10μm 깊이까지의 영역의 산소 농도를 적분하고, 그 적분값을 10μm로 나누어 산출했다.  이 측정을 표 2의 강판 No.마다 준비한 상기 시험편의 1개소에서 행했다.  그 결과를 표 2에 나타낸다.[표 1][표 2]표 2로부터 다음의 것을 알 수 있다.  즉, 표 2의 강판 No. 2는 산세 시간이 지나치게 길기 때문에, 표층 산소 농도가 낮아졌다.  이에 비해, 강판 No. 1은 열간 압연 후에 고온에서 권취하고, 또한 산세 시간이 짧은 편이기 때문에, 표층 산소 농도가 충분히 높은 강판이 얻어졌다.  강판 No. 3은 상기 강판 No. 1보다도 산세 시간이 약간 긴 편이기 때문에, 표층 산소 농도는 본 발명에서 규정된 범위 내이고 강판 No. 1보다도 약간 적은 편이 되었다.상기 표 2의 강판 No. 2, No. 1의 GDOES 측정 결과를 도 1의 각각 a, b에 나타내고, 상기 표 2의 강판 No. 2, No. 1의 강판의 표층을 포함하는 판 두께 방향 단면의 SEM 사진을 도 2의 각각 a, b에 나타낸다.  도 2에 있어서의 X는 내부 산화층의 단면 관찰 결과를 나타낸다.  한편, 상기 도 1a, b에서는, 산소의 농도 프로파일에 더하여 Si의 농도 프로파일도 참고로 나타내고 있다.표층 산소 농도가 부족하여 내부 산화층이 거의 없는 예인 강판 No. 2와, 표층 산소 농도가 일정 이상이며 내부 산화층을 갖는 예인 강판 No. 1의, GDOES 측정 결과를 대비하면, 도 1a에 나타내는 강판 No. 2에서는, 산소 농도가 강판 최표면으로부터 깊이 약 2∼3μm에서 급격하게 저하되어 강판 내부의 산소 농도와 거의 동일하다는 것, 즉 내부 산소층이 거의 형성되어 있지 않다는 것을 알 수 있다.  이것은 도 2a에 있어서, 점선보다도 상방의 영역에서 내부 산화가 거의 생겨 있지 않은 것으로부터도 알 수 있다.  이에 비해 도 1b에 나타내는 강판 No. 1에서는, 강판 최표면으로부터 깊이 10μm까지의 산소 농도 프로파일이 완만한 곡선을 그리고 있어, 강판 최표면으로부터 깊이 10μm까지 산소가 충분히 존재한다는 것, 즉 내부 산화층이 형성되어 있다는 것을 알 수 있다.  이는 도 2b에 있어서, 강판 최표면으로부터 약 10μm 깊이까지, 즉 점선보다도 상방의 영역에 내부 산화층이 존재하고 있는 것으로부터도 알 수 있다.실시예 2실시예 2에서는, 강 부재의 제조 방법의 평가를 행했다.  상세하게는 하기와 같이, 열간 성형 시험을 행하여, 열간에서의 산화 스케일 밀착성을 평가했다.열간 성형 시험상기 냉간 압연한 그대로의 강판으로부터, 사이즈가 1.4mmt×150mmw×50mmL인 형상으로 잘라내고, 탈지하여 시험편으로 했다.  해당 시험편을 이용하여 열간 성형 시험을 행했다.  해당 시험에는, 시험 장치로서, 후지전파공기 주식회사제의, 통전 가열 장치 부착된 열간 가공 재현 시험 장치 「써모마스터 Z」를 이용했다.  도 3에 나타내는 바와 같이, 해당 시험 장치(1) 내에, 장출 성형용 금형인 고정형의 누름 상금형(2) 및 누름 스프링(8)을 갖는 누름 하금형(3)과, 시험편(4)을 설치하고, 가열 전극(5)을 이용하여 통전 가열 후에, 우선 누름 하금형(3)을 상승시킴으로써, 고정형의 누름 상금형(2)과의 사이에 시험편(4)을 끼우고, 그 후, 장출 펀치(7)를 상방으로 이동시켜 열간 성형을 행했다.  시험편인 강판의 온도는 열전쌍(6)을 이용하여 파악했다.  열간 성형 조건은 하기와 같다.　　열간 성형 조건　　가열 분위기: 대기　　성형 높이: 8mm　　성형 속도: 13mm/s　　성형 하사점 유지 시간: 0.1s　　장출 펀치의 직경: 20mm　　장출 펀치의 선단 R: 10mm본 실시예에서 실시한 가열·냉각 패턴을 도 4에 나타낸다.  도 4에 있어서 Z는 열간 프레스 성형 시를 나타낸다.  도 4에 나타내는 바와 같이, 가열 개시 온도인 실온으로부터 가열 온도, 본 실시예에서는 「최고 도달 온도」인 T1: 900℃까지 평균 승온 속도: 25℃/s로 가열하고, 최고 도달 온도 T1에 도달 후, 통전을 즉시 정지하여, 즉 최고 도달 온도에서의 유지 시간 t1=0초에서, 방냉을 개시했다.  한편, 도 4에서는, 최고 도달 온도에서의 유지 시간 t1을 설명하기 위해, t1＞0의 상태를 나타내고 있다.  강판의 온도가, 표 3-1 또는 표 3-2에 나타내는 성형 개시 온도가 된 시점에서 열간 프레스 성형을 개시했다.  성형은 0.1초간 하사점에서 유지 후, 금형을 퇴피시키고, 그 후 실온까지 자연 방냉으로 했다.본 실시예에서는, 가열 개시로부터 열간 프레스 성형 종료까지의 사이, 분위기는 산화성 분위기로 했기 때문에, 「산화성 분위기이면서 800℃ 이상의 체재 시간」은, 상기 도 4의 가열·냉각 패턴에 나타내는 바와 같이, 승온 공정에 있어서 800℃로부터 최고 도달 온도 T1에 이르기까지 필요로 한 시간 th, 최고 도달 온도에서의 유지 시간 t1, 및 냉각 공정에 있어서 최고 도달 온도 T1로부터 800℃에 이르기까지 필요로 한 시간 tc를 합계(th+t1+tc)하여 구했다.스케일 밀착성의 평가상기 열간 프레스 성형으로 얻어진 강 부재, 즉 상기 열간 성형 후, 금형 퇴피시킨 상태로 자연 방냉하여 상온까지 냉각시킨 상태의 강 부재의 표면을 육안으로 관찰하여, 스케일 박리의 유무를 조사했다.  그리고, 스케일 박리가 확인되지 않은 것을 스케일 밀착성이 양호하다고 해서 OK, 스케일 박리가 확인된 것을 스케일 밀착성이 나쁘다고 해서 NG로 평가했다.  그 결과를 하기 표 3-1 및 표 3-2에 나타낸다.상기 강 부재 표면의 일례의 사진을 도 5에 나타낸다.  도 5a는 표 3-1의 실험 No. 11B, 즉 강판 No. 2의 강판을 사용한 예에서 얻어진 강 부재의 사진이다.  이 도 5a에서는 강 부재의 표면이 박리되어 있는 것을 알 수 있다.  한편, 도 5b는 표 3-1의 실험 No. 11A, 즉 강판 No. 1의 강판을 사용한 예에서 얻어진 강 부재의 사진이다.  이 도 5b에서는, 강 부재의 표면이 박리되어 있지 않아 양호한 외관의 강 부재가 얻어져 있는 것을 알 수 있다.  표 3-1의 다른 예 및 표 3-2의 예도 상기 도 5와 같이 표면을 관찰하여 평가했다.[표 3-1][표 3-2]추가로 상기 표 3-1이나 표 3-2의 결과를 이용하여, 본 발명에서 규정된 열간 프레스 성형 조건과 스케일 밀착성의 관계를 정리한 도면을 도 6에 나타낸다.  도 6A로부터, 강판 No. 2, 즉 표층 산소 농도가 0.63질량%인 강판을 열간 프레스 성형에 이용한 경우에는, 규정된 열간 프레스 조건, 구체적으로는 가열 온도: 1100℃ 이하; 가열 개시로부터 열간 프레스 성형 종료까지의 사이의, 산화성 분위기이면서 800℃ 이상의 체재 시간: 40초 이하; 상기 열간 프레스 성형의 개시 온도: 600℃ 이상;의 조합에 의해서는 스케일 밀착성이 나빠져, 상기 조건 범위 내에서 확실히 우수한 스케일 밀착성이 얻어지지 않았다.  이에 비해 도 6B와 같이, 본 발명에서 규정된 강판 No. 3, 즉 표층 산소 농도가 0.85질량%인 강판을 열간 프레스 성형에 이용한 경우나, 도 6C와 같이, 강판 No. 1, 즉 표층 산소 농도가 0.95질량%인 강판을 열간 프레스 성형에 이용한 경우에는, 상기 열간 프레스 성형 조건의 범위 내에서 확실히 우수한 스케일 밀착성이 얻어졌다.  상기 도 6으로부터, 본 발명에 의하면, 규정된 체재 시간이 22초 이상, 특히 32초이더라도, 열간 프레스 성형 시의 스케일 박리를 억제하여, 외관이 양호한 강 부재가 확실히 얻어지는 것을 알 수 있다.한편, 상기 강판 No. 1의 표층 산소 농도가 0.95질량%인 강판을 열간 프레스 성형에 이용한 경우이더라도, 상기 표 3-1 및 표 3-2의 실험 No. 4A, 7A, 10A 및 13A에 나타내는 바와 같이, 성형 개시 온도가 지나치게 낮은 경우나, 상기 표 3-2의 실험 No. 14A∼18A에 나타내는 바와 같이, 열간 프레스 성형에 있어서의 800℃ 이상의 체재 시간이 지나치게 긴 경우에는, 열간 프레스 성형 시에 스케일의 박리가 생기기 쉬워져, 확실히 우수한 스케일 밀착성을 얻을 수 없었다.
[ 부호의 설명 ]
1: 열간 가공 재현 시험 장치2: 고정형의 누름 상금형3: 누름 하금형4: 시험편5: 가열 전극6: 열전쌍7: 장출 펀치8: 누름 스프링X: 내부 산화층Z: 열간 프레스 성형 시